(57)【特許請求の範囲】
【請求項１】
表面に光学薄膜層を積層して光学フィルムを形成するための光学フィルム用基材を製造
する方法であって、
第１基材の上に、
無機酸化物が含有された材料からなる中間層を形成する中間層形成工程と、
前記中間層上に、電離放射線硬化型樹脂組成物を塗布した後、電離放射線を照射して硬
化させることによって透明基材層を形成する透明基材層形成工程と、
前記中間層から前記第１基材を剥離する剥離工程とを備え、
前記透明基材層形成工程では、前記透明基材層と前記中間層とが接する界面において両
層を結合させ、前記結合の少なくとも一部をシロキサン結合で形成することを特長とする
光学フィルム用基材の製造方法。
【請求項２】
前記透明基材層形成工程において、
前記塗工された電離放射線硬化型樹脂組成物を第２基材で被覆してラミネートした状態
で電離放射線を照射して当該電離放射線硬化型樹脂組成物を硬化させ、
前記剥離工程において、
前記中間層から前記第１基材を剥離すると共に、前記透明基材層から前記第２基材を剥
離することを特徴とする請求項１記載の光学フィルム用基材の製造方法。
【請求項３】
前記中間層形成工程の前に、前記第１基材の上に、離型材からなる離型層を形成する離
型層形成工程を備え、
前記中間層形成工程では、前記離型層の上に前記中間層を形成することを特徴とする請
求項１又は２記載の光学フィルム用基材の製造方法。
【請求項４】
前記電離放射線硬化型樹脂組成物が、架橋を形成するアクリル系樹脂、または架橋を形
成するアクリル系樹脂と無機酸化物を成分とすることを特徴とする請求項１〜３のいずれ
か記載の光学フィルム用基材の製造方法。
【請求項５】
請求項１から４のいずれか記載の製造方法で製造した光学フィルム用基材における中間
層の上に、光学薄膜層を形成する光学薄膜層形成工程を備えることを特徴とする光学フィ
ルムの製造方法。
【発明の詳細な説明】
【技術分野】
【０００１】
本発明は、各種ディスプレイの表面に設ける反射防止フィルムをはじめとする光学フィルム、及びその製造方法に関する。
【背景技術】
【０００２】
陰極管表示装置（ＣＲＴ）、プラズマディスプレイパネル（ＰＤＰ）、液晶表示装置（ＬＣＤ）、プロジェクションディスプレイ、エレクトロルミネセンスディスプレイ（ＥＬＤ）といった様々な表示装置において、外光の反射を防止するためにディスプレイの表面に反射防止フィルムが貼り付けられている。
この反射防止フィルムは、基材となる透明フィルム上に、単層あるいは多層の光学薄膜層が積層されて構成されていて、一般に、基材となる透明フィルムには、ＰＥＴフィルムが広く用いられ、光学薄膜層は、ＳｉＯ2やＮｂＯ、ＳＴＯといった金属酸化物を、真空蒸着、スパッタ等の気相法やウェットコーティングで積層させて形成されている。
【０００３】
この反射防止フィルムが表示装置の表面に貼付けられると、光学薄膜層による光干渉によって、画面の表面反射や映り込みが抑えられるので、コントラストの高い画像が得られる。
ところで、このような反射防止フィルムは、光学薄膜層が外側になるように表示装置に貼り付けられるが、反射防止機能と共に、表面の耐摩耗性や耐久性も併せて求められる。
【０００４】
そのために、反射防止フィルムを形成する際に、透明フィルム上にハードコート材料を塗布し硬化させて中間層を形成し、その上に反射防止層を薄膜形成する方法もとられている。
例えば、特許文献１には、ＵＶ硬化樹脂で中間層を形成し、その中間層を半硬化した状態で無機質材料を蒸着し、その後完全硬化することによって蒸着膜の密着性が良好な光学フィルムを形成する技術が開示されている。
【０００５】
また、特許文献２には、透明プラスチック基材フィルムに、中間層として、紫外線硬化型樹脂などでハードコート層が形成され、その上に、ＭｇＦ2、ＭｇＯなどの無機質材料や金属材料が、蒸着、スパッタリング、プラズマＣＶＤ法で薄膜形成された反射防止フィルムが開示されている。
【先行技術文献】
【特許文献】
【０００６】
【特許文献１】特開平７−３４２２０号公報
【特許文献２】特許３３３２６０５号公報
【発明の概要】
【発明が解決しようとする課題】
【０００７】
しかし、上記のような構成の反射防止フィルムにおいて、表面の硬度を高くするにも限界があり、基材としてＰＥＴフィルムを用いた場合、ハードコート材料で中間層を形成しても、得られる鉛筆硬度は３Ｈ程度までであり、耐摩耗性や擦傷性といった耐久性を向上させるにも限りがある。また、ハードコート材料を塗り重ねるだけでは、基材とハードコート層の密着が十分ではないため、太陽光線照射や高温高湿度環境等の影響により膜剥離が生じることもある。
【０００８】
本発明は、このような課題に鑑み、透明基材上に反射防止層や透明導電膜層をはじめとする光学薄膜層を形成した光学フィルムにおいて、その表面硬度をさらに高めるとともに、耐久性を向上させることを目的とする。
【課題を解決するための手段】
【０００９】
上記目的を達成するため、本発明にかかる光学フィルム用基材の製造方法では、第１基材の上に、無機酸化物が含有された材料からなる中間層を形成する中間層形成工程と、中間層上に、電離放射線硬化型樹脂組成物を塗布した後、電離放射線を照射して硬化させることによって透明基材層を形成する透明基材層形成工程と、中間層から第１基材を剥離する剥離工程とを設けた。前記透明基材層形成工程では、前記透明基材層と前記中間層とが接する界面において両層を結合させ、前記結合の少なくとも一部をシロキサン結合で形成する。
【００１０】
ここで、上記透明基材層形成工程において、塗工された電離放射線硬化型樹脂組成物を第２基材で被覆してラミネートした状態で電離放射線を照射して当該電離放射線硬化型樹脂組成物を硬化させ、剥離工程において、中間層から第１基材を剥離すると共に、透明基材層から第２基材を剥離することが好ましい。
また、中間層形成工程の前に、第１基材の上に、離型材からなる離型層を形成する離型層形成工程を設け、中間層形成工程では、離型層の上に中間層を形成することが好ましい。
【００１１】
上記電離放射線硬化型樹脂組成物は、架橋を形成するアクリル系樹脂、または架橋を形成するアクリル系樹脂と無機酸化物を成分とすることが好ましい。
本発明にかかる光学フィルムの製造方法では、上記の製造方法で製造した光学フィルム用基材における中間層の上に、光学薄膜層を形成する光学薄膜層形成工程を設けた。
ここで、「光学薄膜層」は、反射防止膜をはじめとして、ＩＴＯなどで形成した透明導電膜などを含む。
【００１２】
また、上記目的を達成するため、本発明にかかる光学フィルム用基材は、電離放射線硬化型樹脂組成物からなる透明基材層の上に、無機酸化物が含有された材料からなる中間層が積層されてなり、当該中間層上に光学薄膜層が形成される光学フィルム用基材であって、透明基材層と中間層とが接する界面において両層が結合しており、前記結合の少なくとも一部がシロキサン結合で形成されているようにした。
ここで、透明基材層と中間層との界面における結合は、シロキサン結合、または、シロキサン結合及び光ラジカル反応による結合、で形成されていることが好ましい。
【００１３】
上記電離放射線硬化型樹脂組成物は、架橋を形成するアクリル系樹脂、または架橋を形成するアクリル系樹脂と無機酸化物を成分とすることが好ましい。
また、中間層に無機酸化物としてＳｉ、Ｔｉ、Ｚｒ、Ｓｎ、Ｓｂ、Ａｌの少なくともいずれかの元素を含み、中間層における透明基材層と反対側の界面から深さ１０ｎｍ以内の領域での無機酸化物成分を構成する各元素の和と、有機成分の炭素との元素数比（Ｓｉ＋Ｔｉ＋Ｚｒ＋Ｓｎ＋Ｓｂ＋Ａｌ）／Ｃを、０．０１〜０．６０の範囲内に設定することが好ましい。
【００１４】
また、本発明にかかる光学フィルムは、上記の光学フィルム用基材における中間層の上に、光学薄膜層を形成した構成である。
【発明の効果】
【００１５】
上記本発明の光学フィルム用基材の製造方法、並びに本発明の光学フィルムの製造方法によれば、中間層形成工程で、第１基材の上に、無機酸化物が含有された材料からなる中間層を形成し、透明基材層形成工程で、中間層上に、電離放射線硬化型樹脂組成物を塗布した後、電離放射線を照射して硬化させることによって透明基材層を形成する。
このように、電離放射線硬化型樹脂組成物を硬化させて透明基材層を作製しているので、形成される透明基材層自体も、ＰＥＴフィルムのような一般的なフィルムと比べて硬度が高い上に、透明基材層と中間層との界面において両層の材料が結合するので、当該界面における密着性も良好となる。
【００１６】
透明基材層と中間層との界面における密着性向上の要因としては、以下の２つが考えられる。
一つ目の要因として、例えば、中間層にアクリル系の材料を用いた場合、通常アクリルモノマーは大気中で紫外線硬化を行なうと塗膜表面は大気中の酸素により反応が進行せず、中間層の表面には未反応のアクリル成分が残留する。その後、中間層上に電離放射線硬化型樹脂組成物を塗布した後、電離放射線を照射して硬化させると、上記中間層の表面に残存する未反応のアクリル成分と、電離放射線硬化型樹脂組成物中のアクリル成分が、お互いに光ラジカル反応することによって、界面で結合が進むためと考えられる。
【００１７】
二つ目の要因として、中間層の無機酸化物中に有するシラノール基が電離放射線硬化型樹脂組成物中に含まれる水酸基等の種々の官能基や含有する無機酸化物中のシラノール基が反応し、界面間でシロキサン結合等が形成されるためと考えられる。
従って、上記製造方法によって製造された光学フィルム用基材は、硬度が高く、密着性も良好である。
【００１８】
また、本発明の製造方法によれば、比較的柔軟性の乏しい透明基材層であっても、その透明基材層が中間層よりも後に形成されるので、ロール・ツー・ロール加工で製造する上でも有利である。
ここで、上記透明基材層形成工程において、塗工された電離放射線硬化型樹脂組成物を第２基材で被覆してラミネートした状態で電離放射線硬化型樹脂組成物を硬化させ、剥離工程において、中間層から第１基材を剥離すると共に、透明基材層から第２基材を剥離すれば、透明基材層の膜厚を均一的に形成でき、作製される光学フィルム用基材に反りも生じにくい。
【００１９】
また、電離放射線硬化型樹脂組成物が硬化反応において酸素阻害性のある材料の場合でも、第１基材と第２基材とで大気から隔離するため、酸素の侵入を防止できる。
本発明の製造方法において、中間層形成工程の前に、第１基材の上に、離型材からなる離型層を形成する離型層形成工程を設け、中間層形成工程では、離型層の上に中間層を形成するようにすれば、剥離工程において、第１基材と中間層との間に離型層が介在しているので、第１基材が中間層から良好に剥離される。
【００２０】
また、本発明にかかる光学フィルム用基材、並びに本発明の光学フィルムは、透明基材層と中間層との界面において両層の材料が結合する構成となっているので、上記製造方法で説明したのと同様の理由で、高い硬度が得られ、密着性も良好である。
ここで、透明基材層と中間層との界面における結合は、シロキサン結合や光ラジカル反応による結合で形成されるため、透明基材層と中間層との密着性をより向上できる。
【００２１】
中間層に無機酸化物としてＳｉ、Ｔｉ、Ｚｒ、Ｓｎ、Ｓｂ、Ａｌの少なくともいずれかの元素を含み、中間層における透明基材層と反対側の表面から深さ１０ｎｍ以内の領域での無機酸化物成分を構成する各元素の和と、有機成分の炭素との元素数比（Ｓｉ＋Ｔｉ＋Ｚｒ＋Ｓｎ＋Ｓｂ＋Ａｌ）／Ｃを、０．０１〜０．６０の範囲内に設定しておけば、この中間層の表面上に光学薄膜層を形成するときに、中間層との密着性がより良好となる。これは、中間層の表面付近の無機酸化物成分がリッチであるため、無機成分からなる光学薄膜層との親和性が高まるためと考えられる。
【図面の簡単な説明】
【００２２】
【図１】光学フィルム３０を製造する方法を示す図である。
【図２】光学フィルム３０の構成を模式的に示す図である。
【発明を実施するための形態】
【００２３】
図１は、光学フィルム３０を製造する方法を示す図、図２は、光学フィルム３０の構成を模式的に示す図である。
＜光学フィルム３０＞
図２に示すように、光学フィルム３０は、透明基材層４の上に、中間層３及び反射防止層６が順に積層されて構成される反射防止フィルムである。
【００２４】
透明基材層４は、電離放射線硬化型樹脂組成物が硬化した材料からなる層であり、有機高分子セグメント及び無機セグメントを構成要素とする有機−無機共重合体で形成されていることが好ましい。透明基材層４の厚みは特に限定はないが、耐久性、可撓性などを勘案して、厚み２０〜５００μｍが好ましく、５０〜３００μｍがより好ましく、１００〜２５０μｍがさらに好ましい。
【００２５】
このように透明基材層４は、架橋型のアクリル系樹脂をはじめとする電離放射線硬化型の樹脂で形成されるので基材の硬度が高く、特に有機高分子セグメント及び無機セグメントの両方を構成要素と含む共重合樹脂で形成することによって、鉛筆硬度３Ｈ〜９Ｈの高硬度基材層が得られる。
中間層３は、アクリル系硬化樹脂等に無機材料が含有された材料からなる厚みが１μｍ〜１０μｍ程度のハードコート層である。当該中間層３における透明基材層４との界面７の近傍領域には、シロキサン成分、もしくは無機酸化物としてＳｉ、Ｔｉ、Ｚｒ、Ｓｎ、Ｓｂ、Ａｌの１種以上を含む無機ナノ粒子が多く含有されている。
【００２６】
そして、透明基材層４の中に形成されている架橋構造は、中間層３における界面７の近傍に存在する官能基にも結合している。
ここで、中間層３における透明基材層４と反対側の表面（反射防止層６との界面）から深さ１０ｎｍ以内の領域での有機成分の炭素との元素数比（Ｓｉ＋Ｔｉ＋Ｚｒ＋Ｓｎ＋Ｓｂ＋Ａｌ）／Ｃを、０．０１〜０．６０の範囲内に設定しておけば、中間層３における反射防止層６との界面付近の無機酸化物成分がリッチなので、反射防止層６と中間層３との密着性がより良好となる。これは、無機成分からなる反射防止層６との親和性が高まるためと考えられる。
【００２７】
反射防止層６は、屈折率の異なる複数の無機誘電体薄膜が積層された層であって、各層は、ＴｉＯ2、Ｎｂ2Ｏ5、Ｚｒ2Ｏ３、ＳｉＮ、Ｔａ2Ｏ5、ＩＴＯ、ＩＺＯ、ＧＺＯ、ＡＺＯ等の高屈折率材料と、ＳｉＯ2等の低屈折率材料とで形成されている。反射防止層６の膜厚は数十〜数百ｎｍである。
このような反射防止フィルムは、透明基材層４側が画像表示装置の表面に貼り付けられる。そして、反射防止層６の外側から入射されて、画像表示装置の表面で反射される反射光を光学干渉によって打消し合い、反射光強度を弱める機能を持つ。
【００２８】
また、透明基材層４は、過酷な光照射環境や高温高湿環境においても安定なので、基材劣化に起因する剥離も発生しにくい。
＜光学フィルム３０の製造方法＞
図１を参照しながら光学フィルム３０を製造する方法を説明する。
１．図１（ａ），（ｂ）に示すように、ベースフィルム１の上に、離型剤を塗布することによって離型層２を形成する。
【００２９】
この離型剤としては、フッ素系樹脂やシリコーン系樹脂からなる離型剤を用いることができる。
紫外線硬化型の離型性ＨＣ材料を塗工し、ＵＶ光を照射して硬化させることによって離型層２を形成する。
離型層２の表面をコロナ処理することが好ましい。
【００３０】
以上で、ベースフィルム１上に離型層２が積層されてなる離型用基材１０が作製される。
なお、ベースフィルム成型時に離型剤を混入することで、ベースフィルム自体に離型性を付与してもよい。
２．図１（ｃ）に示すように、離型用基材１０における離型層２の上に中間層３を形成する。
【００３１】
中間層３の形成方法として、以下に２種類の方法を示す。
中間層３を形成する第１の方法：
この第１の方法では、中間層３の材料に有機ケイ素化合物を含ませておき、塗布した後に、有機ケイ素化合物を加水分解して無機酸化物（シロキサン）を形成する。
中間層３の材料として、例えば、ＲｎＳｉＸ4（ＲはＳｉに炭素原子が直接結合する有機基、Ｘは水酸基又は加水分解性基、ｎは１又は２）で表わされる有機ケイ素化合物の縮合物と、金属キレート化合物と、アクリレート系紫外線硬化性化合物の硬化物とを含有する有機無機複合体を用いる。なお、このような有機無機複合体については、ＷＯ２００８／６９２１７号公報に開示されている。
【００３２】
この中間層材料を、離型用基材１０における離型層２の上に、ロールコータなどで塗工し、溶媒を除去した後、高圧水銀灯等を用いてＵＶ光を照射して硬化させることによって、中間層３を形成することができる。
このような中間層材料を用いて形成される中間層３は、アクリル系樹脂に無機物質であるシロキサンが含有された層であって、塗膜から溶媒が蒸発する際に、塗膜中の組成が分離して、塗膜における離型層２との界面および表面付近において無機酸化物（シロキサン）成分の割合が大きくなる。
【００３３】
なお、この中間層３において、離型層２との界面は、反射防止層６が形成される面である。この離型層２側の界面から深さ１０ｎｍ以内の領域における無機酸化物成分を構成する各元素の和と、有機成分の炭素との元素数比（Ｓｉ＋Ｔｉ＋Ｚｒ＋Ｓｎ＋Ｓｂ＋Ａｌ）／Ｃが、０．０１〜０．６０の範囲内になるように中間層材料の組成を設定しておくことが好ましい。
【００３４】
中間層３を形成する第２の方法：
シロキサン等の無機酸化物骨格を有する熱硬化性樹脂組成物を中間層材料として用い、この中間層材料を、離型用基材１０における離型層２の上に塗工し、溶媒を除去した後、熱硬化させることによって、無機酸化物骨格を有する中間層３が形成される。
この第２の製法によっても、中間層３における離型層２との界面から深さ１０ｎｍ以内の領域での無機酸化物成分を構成する各元素の和と、有機成分の炭素との元素数比（Ｓｉ＋Ｔｉ＋Ｚｒ＋Ｓｎ＋Ｓｂ＋Ａｌ）／Ｃを、０．０１〜０．６０の範囲内に設定することが好ましい。
【００３５】
３．図１（ｄ）に示すように中間層３の上に透明基材層４を形成する。
透明基材層４は、電離放射線硬化型樹脂組成物を塗布した後、紫外線や電子線等を照射して硬化させることによって形成する。
ここでは、透明基材層材料として、紫外線硬化型のアクリル系樹脂組成物を用い、中間層３の上にキャスト法で成膜することによって透明基材層４を形成する例を示すが、透明基材層材料として、電子線硬化型のアクリル系樹脂組成物を用いても同様に実施できる。
【００３６】
透明基材層材料を中間層３の上に塗布する方法は一般的な塗布方法を用いることができるが、好ましくは、中間層３上に紫外線硬化型のアクリル系樹脂組成物を塗布し、これを挟み込みむように透明なラミネートフィルム５を積層して、ローラーで圧着することによってラミネートする。そして、このようにラミネートした状態で、ラミネートフィルム５の上からＵＶ照射して、アクリル系樹脂組成物を硬化させることによって透明基材層４が形成される。
【００３７】
上記のアクリル系樹脂組成物は、アクリル基を含むモノマー及びオリゴマーがブレンドされた樹脂成分に、光開始剤、充填材、安定剤、溶媒などが添加されてなる組成物であり、
アクリル系のモノマーについては、３官能モノマーとして、トリメチロールプロパントリアクリレート（ＴＭＰＴ）あるいはそれのＥＯ変性、ＰＯ変性物、ペンタエリスリトールトリアクリレート（ＰＥＴ−３Ａ）が例示できる。また、４官能モノマーとして、ペンタエリスリトールテトラアクリレート、６官能モノマーとしては、ジペンタエリスリトールヘキサアクリレート（ＤＰＥ−６Ａ）などが例示できる。
【００３８】
アクリル系オリゴマーとしては、アクリル基を含むウレタン系あるいはエポキシ系のオリゴマーが挙げられる。
一般に、オリゴマーの比率を高くすると、成膜後の可撓性が増加するが、硬度は低下する。従って、可撓性と硬度が両立して得られるように、これらモノマーとオリゴマーの比率を設定することが好ましい。
【００３９】
重合開始剤としては、例えばチバ・スペシャリティー・ケミカルズ株式会社製イルガキュア９０７（２−メチル−１−［４−（メチルチオ）フェニル］−２−モルホリノプロパン−１−オン）やイルガキュア１８４などの一般的な光重合開始剤を用いることができる。
溶剤としては、メチルエチルケトン（ＭＥＫ）、メチルイソブチルケトン（ＭＩＢＫ）、イソブチルアルコール（ＩＢＡ）、エチルアルコール、メチルアルコール、ノルマルブチルアルコール（ＮＢＡ）、シクロヘキサノン（ＣＡＮ）、ジアセチルアセトン（ＤＡＡ）、酢酸ブチル、酢酸エチル、イソプロピルアルコール（ＩＰＡ）等を用いることができる。
【００４０】
なお、上記のモノマーが希釈剤を兼ねることができるので、別途に溶剤を用いない場合もある。
上記アクリル系樹脂組成物を、中間層３の上に塗工して、紫外線を照射すると、樹脂組成物に含まれるラジカル開始剤がラジカルを発生し、生成したラジカルを開始点として３次元状に架橋反応が進むので、形成される透明基材層４は、３次元架橋構造を有し、硬度、耐擦傷性などの機械強度に優れたものとなる。
【００４１】
また、透明基材層４に架橋が形成されるときに、中間層３における界面７の近傍領域に残っている未反応基とも結合して、中間層３にもまたがって架橋部分が形成されるので、透明基材層４と中間層３との密着強度も良好となる。
特に、透明基材層４を高硬度に形成するために、透明基材層４に無機セグメントであるシロキサン結合で架橋を形成することが好ましいが、そのために、ゾル・ゲル法を利用してアクリルモノマーとシロキサンを付加重合（ハイブリッド化）させて形成した共重合樹脂のオリゴマーを用いることが好ましい。
【００４２】
より具体的には、「プラスチックハードコート材料の最新技術」（シーエムシー出版、２００８）を参照することができる。
また、透明基材層４に、粒径１００ｎｍ以下のシリカ微粒子（いわゆるナノシリカ）を分散させてもよい。  
５．図１（ｅ）に示すようにフィルム１，５を剥離する。
【００４３】
中間層３から、離型層２及びベースフィルム１を剥離すると共に、透明基材層４からラミネートフィルム５を剥離する。この剥離工程では、ベースフィルム１の上に形成されている離型層２と中間層３と間でスムースに剥離がなされるので、剥離後の中間層３の表面状態も良好なものとなる。
以上で、透明基材層４上に中間層３が積層された光学フィルム用基材２０が作製される。
【００４４】
６．図１（ｆ）に示すように中間層３の上に反射防止層（ＡＲ層）形成する。
反射防止層６は、ＴｉＯ2、Ｎｂ2Ｏ5、Ｚｒ2Ｏ３、ＳｉＮ、Ｔａ2Ｏ5、ＩＴＯ、ＩＺＯ、ＧＺＯ、ＡＺＯ等の高屈折率材料と、ＳｉＯ2等の低屈折率材料とを、スパッタ法、蒸着法、あるいはＣＶＤ法で、順に成膜することによって形成できる。
（上記製法による効果）
なお、上記１〜６の各工程は、ロール・ツー・ロール加工で連続的に行うこともでき、それによって、反射防止フィルムを効率よく製造することができる。
【００４５】
ところで、ロール・ツー・ロール加工を行う場合、透明基材層４は中間層３と比べて厚みが大きく柔軟性に乏しいので、透明基材層４を形成する工程をできるだけ後で行う方が有利であるが、上記製法によれば、中間層３よりも透明基材層４の方が後で形成されるので、ロール・ツー・ロール加工で光学フィルム用基材２０を製造する上でメリットがある。
【００４６】
（実施の形態の変形など）
上記実施の形態では、ベースフィルム１の上に、離型剤を塗布することによって離型層２を形成し、離型層２の上に中間層３を形成したが、ベースフィルム１の上に中間層３を直接形成してもよい。ただし、離型層２を形成しておく方が、剥離工程においてベースフィルム１を容易に剥離できる。
【００４７】
一方、剥離工程において、透明基材層４からラミネートフィルム５を容易に剥離できるように、予めラミネートフィルム５に離型層を形成しておいてもよい。
上記実施の形態では、光学フィルム用基材２０に反射防止層６を形成して、反射防止フィルムを作製したが、上記のように作製した光学フィルム用基材２０は、反射防止フィルムに限らず、無機材料で薄膜を形成して各種の光学フィルムを作製するのに利用できる。
【００４８】
例えば光学フィルム用基材２０の中間層３の上に、ＩＴＯ導電膜を形成して透明導電性フィルムを形成することもできる。
【実施例】
【００４９】
実施の形態で説明した光学フィルム３０の製造方法に関して、その具体例を以下に述べる。
１．ベースフィルム１として、二軸延伸ＰＥＴフィルム（東洋紡績株式会社製「コスモシャイン  Ａ４１００」厚み１００μｍ）を用意する。
２．離型層２を形成する工程：
ベースフィルム１の上に、離型剤として、チッソ株式会社製ハードコートＵ１００６を塗布し、ＵＶ光を照射して硬化することによって、離型層２を形成する。形成した離型層２の表面をコロナ処理する。
【００５０】
以上で、ベースフィルム１上に離型層２が積層されてなる離型用基材１０が作製される。
３．中間層３の形成
３−１  第１の方法（有機ケイ素化合物を加水分解してシロキサンを形成する方法）で中間層３を製造する例。
【００５１】
（１）光感応性化合物
ジイソプロポキシビスアセチルアセトナートチタン（日本曹達株式会社製、Ｔ−５０、酸化チタン換算固形分量：１６．５重量％）３０．３ｇをエタノール／酢酸エチル／２−ブタノール＝６０／２０／２０の混合溶媒５８．４ｇに溶解後、攪拌しながらイオン交換水１１．３ｇ（酸化チタンに対してモル比で１０倍）をゆっくり滴下し、加水分解させる。１日後に溶液を濾過し、黄色透明な酸化チタン換算濃度５重量％の酸化チタンナノ分散液［Ａ−１］を得る。得られた分散液において、酸化チタンの平均粒径は、例えば４．１ｎｍであって単分散性である。
【００５２】
（２）（光感応性化合物＋シラン化合物加水分解縮合物）混合溶液
有機ケイ素化合物として、ビニルトリメトキシシラン［Ｂ−１］（信越化学工業株式会社製、ＫＢＭ−１００３）を用い、 元素比（Ｔｉ／Ｓｉ＝１／９）になるように、上記［Ａ−１］と［Ｂ−１］を混合した混合液［Ｃ−１］を作製する。混合液［Ｃ−１］における固形分は例えば２７重量％程度である。
【００５３】
（３）紫外線硬化性化合物溶液
紫外線硬化性化合物として、ウレタンアクリレートオリゴマー（日本合成化学工業株式会社製、紫光ＵＶ７６００Ｂ）を３０重量％となるようにエタノール／酢酸エチル／２−ブタノール＝６０／２０／２０の混合溶媒に溶解させる。この溶液に光重合開始剤として、１−ヒドロキシ−シクロヘキシル−フェニル−ケトン（和光純薬工業株式会社製）をウレタンアクリレートオリゴマーの固形分に対して４重量％となるように溶解させ、溶液［Ｄ−１］を得る。
【００５４】
（４）有機無機複合体形成用組成物の調製
上記［Ｃ−１］混合液と［Ｄ−１］溶液とを混合する。ここで、混合比率は、［Ｃ−１］液の固形分／［Ｄ−１］液の固形分の割合が１０重量％／９０重量％となるように設定する。得られた混合液を中間層材料とする。
この中間層材料を、マイヤーバー（＃１０）で離型用基材１０に塗布する。その後、８０℃にて有機溶媒を揮発させ、高圧水銀ランプで紫外線を照射する。それによって、厚さ約５μｍの中間層３が形成される。
３−２．第２の方法（熱硬化型のシロキサン系樹脂を用いて中間層３を形成する方法）
熱硬化型のシロキサン系樹脂として、NSC2451(日本精化株式会社製)を用意する。
この塗料を中間層材料として、マイヤーバー（＃１４）で離型用基材１０に塗布する。
その後、１２０℃にて有機溶媒を揮発させるとともに樹脂を硬化させて、厚さ約５μｍの中間層３を形成する。
３−３．第３の方法（無機酸化物が入っていない中間層３を形成する方法）
無機酸化物を含有しない紫外線硬化型アクリルレート塗料として、ノプコキュアSHC-017R(サンノプコ株式会社製)を用意する。
【００５５】
この塗料を中間層材料として、マイヤーバー（＃１０）で離型用基材１０に塗布する。
その後、８０℃にて有機溶媒を揮発させ、高圧水銀ランプで紫外線を照射することによって、厚さ約５μｍの中間層３を形成する。
４．透明基材層４の形成工程
４−１：  ９Ｈタイプの透明基材層４を形成する例
紫外線硬化型アクリル系樹脂材料として、ペンタエリスリトールトリアクリレート（ＰＥＴ−３Ａ）７５重量部に対して、３官能ウレタンアクリレート（第一工業製薬株式会社製ニューフロンティアＲ１３０２）２５重量部を混合したものを用意する。これに光重合開始剤（チバ・スペシャリティー・ケミカルズ株式会社製イルガキュア１８４）を５重量部混合することにより、樹脂組成物を作製する。
【００５６】
この樹脂組成物を、マイヤーバー（＃２００）を用いて、中間層３上に塗布する。
得られた塗布膜の表面にＰＥＴフィルムを貼合する。ラミネートフィルム５は、ベースフィルム１と同様のＰＥＴフィルムである。
この貼合を行う際に、塗布膜に気泡が入らないように留意し、塗膜の厚みが一定に保たれるように低い押圧力でラミネートフィルム５をローラーで圧着しながら貼合する。
【００５７】
このようにラミネートした状態の積層体に対し、外部から高圧水銀ランプ（管長１２００ｍｍ、出力電力１５ｋＷ）で紫外線を約１０秒間照射して塗布膜を硬化する。
形成される透明基材層４は、無機セグメントと有機高分子セグメントを構成要素とする有機−無機共重合体からなり、ガラスと樹脂の中間的性質を有し、表面の鉛筆硬度は９Ｈである。
【００５８】
透明基材層４の厚みは、２００μｍである。
４−２：  ３Ｈタイプの透明基材層４を形成する例
紫外線硬化型アクリル樹脂材料として、ＵＶ７６００Ｂ（日本合成化学工業株式会社製）を用意した。
光重合開始剤（チバ・スペシャリティー・ケミカルズ株式会社製イルガキュア１８４）を５重量部、メチルエチルケトンを５重量部先に混合した溶液を、このＵＶ７６００Ｂに添加混合して紫外線硬化塗料を作製する。
【００５９】
この樹脂組成物を、マイヤーバー（＃２００）を用いて、中間層３上に塗布する。塗布したフィルムを、乾燥オーブンにて８０℃で５分間処理し、塗布膜中の溶媒を除去した。得られた塗布膜の表面にＰＥＴフィルムを設置・貼合して、外部より高圧水銀ランプ（管長１２００ｍｍ、出力電力１５ｋＷ）を用い、紫外線を約１０秒間照射して塗布膜を硬化して透明基材層４を形成する。
【００６０】
この製法で作製した透明基材層４の表面は鉛筆硬度３Ｈを有していることが確認できた。
５．剥離工程
中間層３と離型層２との間を剥離すると共に、透明基材層４とラミネートフィルム５との間を剥離する。
【００６１】
以上で、透明基材層４上に中間層３が積層された光学フィルム用基材２０が作製される。
以上の製法で作製された光学フィルム用基材２０は、適度な屈曲性を有すると共に、高硬度であることも確認した。
６．反射防止層（ＡＲ層）形成
光学フィルム用基材２０の中間層３上に反射防止層６を形成する。
【００６２】
反射防止層６を構成する各層は、ＴｉＯ2、Ｎｂ2Ｏ5、ＳｉＮ、Ｔａ2Ｏ5、ＩＴＯ、ＩＺＯ、ＧＺＯ、ＡＺＯ等の材料を用い、スパッタ法で成膜することができる。
例えば、アンカーＳｉ層（0.5ｎｍ）／ＮｂＯ層（13ｎｍ）／ＳｉＯ2層（28nm）／ＮｂＯ層（112ｎｍ）／ＳｉＯ2層（90ｎｍ）である。
以上で、反射防止フィルムが作製される。
【００６３】
（鉛筆硬度試験、テープ剥離試験）
上記実施例に基づいて、表1に示すように、中間層３及び透明基材層４を製造する条件を変えながら光学フィルム用基材２０及び光学フィルム３０を作製した。また、比較例として、ＰＥＴ基材、並びに透明基材層４の材料を硬化させて作製した透明基材層の上に中間層材料を直接塗布して中間層を形成した光学フィルム用基材も作製した。
【００６４】
【表１】
0005827475.tif 000002
表1において、中間層の種類と形成方法の欄に、Ａ〜Ｃが記載されているが、中間層３を形成するにあたって、上記３−１で説明した第１の方法で作製したものがＡであり、上記３−２で説明した第２の方法で作製したものがＢであり、上記３−３で説明した第３の方法で作製したものがＣである。
【００６５】
Ｎｏ．１〜５は、いずれも透明基材層の上に中間層３を直塗りで形成した比較例にかかる光学フィルム用基材であって、Ｎｏ．１，２は、ＰＥＴ基材の上に中間層を直塗りしたもの、Ｎｏ．３、４は鉛筆硬度３Ｈの透明基材層（３Hタイプ）の上に、またＮｏ．５は鉛筆硬度９Ｈの透明基材層（９Hタイプ）の上に、中間層を直塗りで形成したものである。
【００６６】
Ｎｏ．６〜９は、実施例にかかる光学フィルム用基材であって、Ｎｏ．６〜８は、中間層の上に鉛筆硬度３Ｈの透明基材層（３Hタイプ）を塗布形成したもの、Ｎｏ．９は、中間層の上に鉛筆硬度９Ｈの透明基材層（９Hタイプ）を塗布形成したものである。
Ｎｏ．１０〜１４は、実施例にかかる光学フィルムであって、Ｎｏ．１０〜１２は、中間層の上に鉛筆硬度３Ｈの透明基材層（３Hタイプ）を塗布形成したもの、Ｎｏ．１３，１４は、中間層の上に鉛筆硬度９Ｈの透明基材層（９Hタイプ）を塗布形成したものであり、透明基材層形成後に、中間層の上に反射防止層（ＡＲ層）を形成している。
【００６７】
Ｎｏ．１５は、比較例にかかる光学フィルムであって、第３の方法で形成した中間層の上に、鉛筆硬度９Ｈの透明基材層（９Hタイプ）を塗布形成したものであり、透明基材層形成後に、中間層の上に反射防止層（ＡＲ層）を形成している。
Ｎｏ．１６は、比較例にかかる光学フィルムであって、鉛筆硬度９Ｈの透明基材層（９Ｈタイプ）の上に反射防止層（ＡＲ層）を直接形成したものである。
【００６８】
なお、実施例において、No．６，１０，１３は、中間層を半硬化させた状態で透明基材層を形成し、No．７，８，９，1１，１２，１４，１５は、中間層を完全硬化させた状態で透明基材層を形成した。ここで半硬化とは、中間層塗布後に有機溶媒を揮発させたのみで、紫外線を照射せず、実質的な硬化反応はさせていない状態をいう。
各サンプルの表面の鉛筆硬度を測定した。また、セロテープ(登録商標)で剥離試験を行った。
【００６９】
鉛筆硬度の測定は、「ＪＩＳ  Ｋ５４００  ８．４．１  鉛筆引っかき値  試験機法」に基づき実施した。
テープ剥離試験は、各サンプルの表面にニチバン株式会社製「セロテープ(登録商標)」を貼り、膜面に対し垂直方向にテープを瞬時にひき剥がし、目視にて剥離の有無を観察した。
クロスカット剥離試験は、各サンプルの膜面をカッターで１０×１０にクロスカットした後に、同様にしてひき剥がし、目視にて剥離の有無を観察した。
【００７０】
各試験結果は表１に示すとおりであって、比較例にかかるNo.１〜５は、いずれも鉛筆硬度が３H以下であるのに対して、実施例にかかるNo.６〜１４は、透明基材層自体の硬度と同等以上の鉛筆硬度を示しており、全般的に実施例の方が表面硬度は高い。
特に比較例にかかるNo.５と実施例にかかるNo.９とを比べると、No.５は透明基材層自体の硬度が９Hであるにもかかわらず、中間層の表面硬度は３Hと低いが、No.９では、中間層の表面硬度も９Hである。
【００７１】
また、比較例にかかるNo.３，４は、クロスカット剥離が０／１００であるのに対して、実施例にかかるNo.６〜８はクロスカット剥離が１００／１００である。
この結果は、透明基材層上に中間層材料を塗布して中間層を形成した比較例にかかるNo.３，４と比べて、中間層上に透明基材層を塗布形成した実施例にかかるNo.６〜８の方が、中間層と透明基材層との間の密着性が良好であることを示している。
【００７２】
このように実施例で中間層と透明基材層との間の密着性が良好になったのは、実施例では、中間層の上に透明基材層材料を塗布して硬化させることによって、透明基材層と中間層とが接する界面において両層が結合しているためと考えられる。
（ＵＶ耐光性試験）
実施例にかかるＮｏ．１１〜１４の光学フィルム、及び比較例にかかるＮｏ．１５，１６の光学フィルムについて、ＵＶ耐光性試験を行った。
【００７３】
各サンプルについて、スガ試験機株式会社製の紫外線フェードメーター（光源はカーボンアーク）を用いて所定時間にわたり紫外線照射処理を施した後、ニチバン株式会社製「セロテープ(登録商標)」を貼り、膜面に対し垂直方向にテープを瞬時にひき剥がし、目視にて膜剥離の有無を観察した。膜剥離が生じていない場合のみを良好とした。
中間層を介さずに、直接透明基材層上に反射防止層を設けたＮｏ．１６では、９６時間後のテープ剥離試験において反射防止層の剥離が見られた。これに対し、中間層を第１または第２の方法で作製したＮｏ．１１〜１４では、ＵＶ照射時間が１２４８時間以上経過しても、光学フィルムに劣化は見られず良好であった。一方、中間層を第３の方法で作製した比較例にかかるＮｏ．１５では、９６時間後のテープ剥離試験において反射防止層の剥離が見られた。
【００７４】
また、以下表２に、Ｎｏ．７および８の中間層表面における元素の組成比率の測定結果、および無機酸化物成分を構成する各元素の和と有機成分の炭素との元素数比を示す。
【００７５】
【表２】
0005827475.tif 000003
元素の組成比率の測定は、Ｘ線光電子分光法（XPS）を用いて行った。中間層３の透明基材層側の界面の測定は、図１（ｃ）に示すように、ベースフィルム１および離型層２の上に中間層３を設けた後に、中間層の露出面（透明基材層側の界面）の元素の組成比率を測定した。同様に、中間層３の反射防止層側の界面の測定は、図１（ｅ）に示すように、透明基材層の形成し、ベースフィルム１およびラミネートフィルムを剥離した後に、中間層の露出面（反射防止層側の界面）の元素の組成比率を測定した。
【００７６】
これらの結果から、無機酸化物を含む中間層を介在させることが、ＵＶ耐光性（反射防止層の密着性）に寄与していることが確認された。
【産業上の利用可能性】
【００７７】
本発明にかかる光学フィルムは、ディスプレイの表面に貼り付ける反射防止フィルムなどに利用でき、特に、ディスプレイ表面の耐久性が必要となる場合に適している。
【符号の説明】
【００７８】
１    ベースフィルム
２    離型層
３    中間層
４    透明基材層
５    ラミネートフィルム
６    反射防止層
１０    離型用基材
２０    光学フィルム用基材
３０    光学フィルム
【図１】
0005827475.tif 000004
【図２】
0005827475.tif 000005